(57)【要約】【課題】歩留まりが良く、生産性の高い、４フッ化エチレン製の製品の製造方法を提供する。【解決手段】４フッ化エチレンを材料として用い、圧縮成形によって筒状の中間製品１０を成形した後に中間製品１０を焼成する工程と、メス２００を用いて、焼成後の中間製品１０に対して突切り加工を行って、複数の角リング１１に分割する工程と、角リング１１を加熱しながら加圧するヒートプレス工程と、を有し、ヒートプレス工程においては、角リング１１を構成する材料が流動する状態になるまで加熱かつ加圧して、角リング１１を塑性変形させることで製品１２を得ることを特徴とする。【選択図】図１
2012011646.tif 000002
【特許請求の範囲】
【請求項１】
４フッ化エチレンを材料として用い、圧縮成形によって筒状の中間製品を成形した後に該中間製品を焼成する工程と、
削り代のない切削工具を用いて、焼成後の前記中間製品に対して突切り加工を行って、複数の環状部材に分割する工程と、
前記環状部材を加熱しながら加圧するヒートプレス工程と、
を有し、
前記ヒートプレス工程においては、前記環状部材を構成する材料が流動する状態になるまで加熱かつ加圧して、該環状部材を塑性変形させることを特徴とする４フッ化エチレン製の製品の製造方法。
【請求項２】
前記ヒートプレス工程における加熱温度は、製品の使用環境温度よりも高く設定することを特徴とする請求項１に記載の４フッ化エチレン製の製品の製造方法。
【発明の詳細な説明】
【技術分野】
【０００１】
本発明は、４フッ化エチレン製の製品の製造方法に関するものである。
【背景技術】
【０００２】
４フッ化エチレン（ポリテトラフルオロエチレン（ＰＴＦＥ））は熱可塑性樹脂であるが、溶融時の粘度が極めて高く、流動性が悪いため、射出成形には適していない。そのため、４フッ化エチレン（以下、適宜、ＰＴＦＥと称する）製の製品を製造する場合には、圧縮成形を用いるのが一般的である。例えば、環状の製品を製造する場合、圧縮成形によって円筒状の中間製品を成形し、その後、この中間製品を焼成した後に、切削加工によって製品を製造している。より具体的には、環状の製品が断面矩形の角リングである場合、円筒状の中間製品に対して、所望の外径寸法と内径寸法を得るために、旋盤加工によって、中間製品の外周と内周にそれぞれ切削加工を施す。その後、バイトやメスによって、中間製品に対して突切り加工を行って所望の高さ寸法を得ることで、角リングを製造している。
【０００３】
断面がＴ字形状のリングを製造する場合には、角リングを製造した後に、この角リングに旋盤加工を施すことで、内周端縁を削り、断面がＴ字形状のリングを製造している。角リングの内周端縁や外周端縁に面取りを形成する場合も、角リングを製造した後に、旋盤加工を施している。また、角リングにスリットを形成する場合には、角リングを製造した後に、フライス加工を施している。
【０００４】
以上のような製造方法によりＰＴＦＥ製の製品を製造しているため、次のような問題点がある。
【０００５】
すなわち、中間製品に対して複数個所に切削加工を施すため、歩留まりが悪い。バイトで突切り加工を施す場合には、更に歩留まりが悪い。メスによる突切り加工を施す場合には、製品が歪んでしまい易い。切削加工や突切り加工により、製品の表面の面が粗くなる。各工程で切削加工を施すため、工数が多く、生産性が低い。スリットなどを後加工で形成する場合も、工数が多く、生産性が低い。
【０００６】
このように、従来、中間製品に対して複数の箇所に切削加工を施す必要があり、歩留まりが悪く、かつ生産性が低く、コストが高くなっていた。また、製品の品質を低下させてしまうこともあった。
【先行技術文献】
【特許文献】
【０００７】
【特許文献１】特開昭６２−２４２１８２号公報
【特許文献２】特許第３３８６１７４号公報
【特許文献３】特許第４１１４８４９号公報
【特許文献４】特許第２７２９８８６号公報
【発明の概要】
【発明が解決しようとする課題】
【０００８】
本発明の目的は、歩留まりが良く、生産性の高い、４フッ化エチレン製の製品の製造方法を提供することにある。
【課題を解決するための手段】
【０００９】
本発明は、上記課題を解決するために以下の手段を採用した。
【００１０】
すなわち、本発明の４フッ化エチレン製の製品の製造方法は、
４フッ化エチレンを材料として用い、圧縮成形によって筒状の中間製品を成形した後に該中間製品を焼成する工程と、
削り代のない切削工具を用いて、焼成後の前記中間製品に対して突切り加工を行って、複数の環状部材に分割する工程と、
前記環状部材を加熱しながら加圧するヒートプレス工程と、
を有し、
前記ヒートプレス工程においては、前記環状部材を構成する材料が流動する状態になるまで加熱かつ加圧して、該環状部材を塑性変形させることを特徴とする。
【００１１】
なお、本発明は、４フッ化エチレン（ＰＴＦＥ）製の製品の製造方法に関するものであるが、ＰＴＦＥを主材料としていれば、配合材料を含んでいる場合も含まれる。
【００１２】
本発明によれば、中間製品を複数の環状部材に分割する際には削り代が生じない。そして、環状部材を、その構成材料が流動する状態になるようにヒートプレスするため、各部位の寸法出しを行うために必要な切削加工は最小限に抑えることができる。つまり、その構成材料が流動する状態となるまで加熱かつ加圧するため、プレスを行う金型におけるキャビティとほぼ同一の形状寸法にすることができる。ここで、キャビティ内の材料は、加熱かつ加圧されることで、キャビティに対する充填率は１００％を超える。ＰＴＦＥの熱膨張率は鋼材より約１０倍大きいので、環状部材の体積が型のキャビティ体積より少ない場合でも加熱後の充填率は１００％を超える。このように、加熱かつ加圧された状態では充填率が１００％を超えるので、型隙間よりバリが発生し易くなる。バリの量が多い場合は仕上げ加工が必要になるが、除去する材料は少ない。そして、加熱かつ加圧された状態では、材料は型に密着するので、キャビティとほぼ同じ形状寸法になる。以上のことから、無駄な材料の量を抑制でき、歩留まりを向上させることができる。また、歩留まり向上と切削加工の工数削減によりコストを削減することができる。そして、工数削減により、生産性を向上させることができる。
【００１３】
突切り加工により分割された環状部材の形状が歪んでいても、その後、ヒートプレスを行うため、所望の形状にすることができる。また、ヒートプレスにより、製品の面粗さを小さくすることができる。
【００１４】
前記ヒートプレス工程における加熱温度は、製品の使用環境温度よりも高く設定するとよい。
【００１５】
これにより、製品の使用時における製品の寸法変化を抑制することができる。
【発明の効果】
【００１６】
以上説明したように、本発明によれば、歩留まりが良く、かつ生産性を高めることができる。
【図面の簡単な説明】
【００１７】
【図１】図１は本発明の実施例に係るＰＴＦＥ製の製品の製造方法における製造工程全体を説明する工程図である。
【図２】図２は本発明の実施例に係るＰＴＦＥ製の製品の製造方法における製造工程の一部を説明する工程図である。
【図３】図３は本発明の実施例に係るＰＴＦＥ製の製品の製造方法における製造工程の一部を説明する図である。
【発明を実施するための形態】
【００１８】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１９】
（実施例）
図１〜図３を参照して、本発明の実施例に係るＰＴＦＥ製の製品の製造方法について説明する。
【００２０】
＜製造工程全体＞
特に、図１を参照して、本発明の実施例に係るＰＴＦＥ製の製品の製造方法における製造工程全体について説明する。
【００２１】
＜＜中間製品の成形＞＞
まず、圧縮成形によって、円筒状の中間製品１０を成形する。図１（ａ）において、図中左側は圧縮成形の様子を模式的断面図で示しており、図中右側は圧縮成形により得られた中間製品１０の斜視図を示している。圧縮成形機１００は、円柱状の中子１０１と、円筒状の外型１０２と、パンチ１０３と、外型１０２の下端に配置される座金１０４とを備えている。そして、中子１０１と外型１０２と座金１０４とで形成されるキャビティ内に、原料となる粉状のＰＴＦＥを充填する。その後、パンチ１０３によって加圧して、円筒状の予備成形品である中間製品１０を得ることができる。
【００２２】
その後、常温で成形した中間製品１０を炉内で焼成する。
【００２３】
次に、中間製品１０を複数の環状部材（本実施例の場合には角リング１１）に分割する。図１（ｂ）において、図中左側は突切り加工の様子を側面側から見た概略図を示しており、図中右側は角リング１１の斜視図を示している。図１（ｂ）の左側に示すように、円筒状の中間製品１０に対して、側面側から輪切りにするようにして、複数の角リング１１に分割する。ここで、本実施例の場合には、メス２００を用いて、中間製品１０に対して突切り加工を行うことで、複数の角リング１１に分割している。これにより、削り代を必要とすることなく、複数の角リング１１を得ることができ、この工程においては、無駄な材料が出ないようにしている。なお、この工程においては、削り代のない切削工具であれば、メス２００以外の工具を用いてもよい。
【００２４】
次に、角リング１１を加熱しながら加圧するヒートプレス加工を行う。図１（ｃ）において、図中左側はヒートプレス中の様子を模式的断面図で示しており、図中右側はヒートプレスにより得られた製品１２の平面図と断面図を示している。本実施例においては、断面形状がＴ字形状で平面形状が円形の製品１２を製造している。このヒートプレス加工を行う金型３００は、離型型３０１と、下型３０２と、上型３０３とを備えている。上型３０３は、中央に設けられる段付き円柱状の第１型３０３ａと、第１型３０３ａの外周に沿って設けられる段付き円筒状の第２型３０３ｂとから構成されている。なお、第１型３０３ａは、第２型３０３ｂ内に圧入されることで、第１型３０３ａと第２型３０３ｂは一体となっている。このように、上型３０３を、第１型３０３ａと第２型３０３ｂとの２つの型で構成したことにより、第１型３０３ａの外周面と、第２型３０３ｂの下端面とのなす角度をほぼ９０度にすることが可能となる。従って、エア溜まりによる加圧不足を抑止し、転写性を向上させることができる。
【００２５】
＜ヒートプレス加工＞
特に、図２を参照して、ヒートプレス加工について、より詳細に説明する。
【００２６】
ヒートプレス加工を行う場合、まず、離型型３０１と下型３０２を所定位置に配置した状態で、角リング１１を型内に配置する。なお、下型３０２は、角リング１１を配置する前に予め加熱しておく。
【００２７】
ここで、離型型３０１は、上部中央に円柱状の凹部３０１ａを有する円板形状の部材で構成されている。また、下型３０２は有底円筒形状の部材で構成されており、円筒部３０２ａと底板部３０２ｂとを備え、底板部３０２ｂには、離型型３０１の外径と略同一の内径の挿通孔３０２ｃが設けられている。この挿通孔３０２ｃに離型型３０１が装着されるように構成されている。離型型３０１と下型３０２を所定位置に配置した状態においては、離型型３０１が、下型３０２の底板部３０２ｂの上面よりも上方に突出するように構成されている。そして、下型３０２の円筒部３０２ａの内径は、角リング１１の外径と略同径（僅かに大きい程度）となるように構成されている。これにより、角リング１１を型内に配置した状態においては、図２（ａ）に示すように、角リング１１の外周面が下型３０２の内周面に接触するか僅かに隙間が空いた状態となる。また、角リング１１の底面のうち内周端付近が、離型型３０１の上面に載った状態となる。
【００２８】
次に、図２（ｂ）に示すように、予め加熱した上型３０３を下降させて型締めを行う。型締め時においては、上型３０３における第１型３０３ａの下方の先端の一部が、離型型３０１の凹部３０１ａ内に密に嵌まるように構成されている。これにより、型締め時には隙間を可及的に少なくし、バリの発生を抑制することができる。型締めを行った状態においては、離型型３０１と下型３０２と上型３０３との間にできるキャビティＣは、断面形状がＴ字形状で平面形状が円形の環状の形状をなしている。ここで、本実施例においては、角リング１１を構成する材料（ＰＴＦＥ）が流動する状態となるまで加熱かつ加圧して、角リング１１を塑性変形させている。これにより、角リング１１は、キャビティＣの形状と略同一の形状、すなわち、断面形状がＴ字形状で平面形状が円形の環状の形状に変形する。
【００２９】
キャビティ内の材料は加熱かつ加圧されることで、キャビティに対する充填率は１００％を超える。ＰＴＦＥの熱膨張率は鋼材より約１０倍大きいので、角リング１１の体積が型のキャビティ体積より少ない場合でも加熱後の充填率は１００％を超える。このように、加熱かつ加圧された状態では充填率が１００％を超えるので、型隙間よりバリが発生し易くなる。バリの量が多い場合はバリを除去するための仕上げ加工が必要になるが、除去する材料は少ない。そして、加熱かつ加圧された状態でできる製品１２は、型に密着するので、キャビティＣとほぼ同じ形状寸法になる。
【００３０】
ヒートプレス終了後、型開きを行い、例えば、図２（ｃ）に示すように、治具３０４を用いて、下方から離型型３０１ごと製品１２を上方に突き上げることで、製品１２を型から取り出すことができる。なお、型から製品１２を取り出す方法は、この方法には限られない。例えば、型開きにより、下型３０２に対して、離型型３０１を下降させ、かつ上型３０３を上昇させた状態で、手作業で製品１２を取り出すようにしてもよい。このとき、例えば、図３に示すように、治具３０５を用いて、下型３０２から製品１２を取り外すことができる。
【００３１】
以上のように製造される製品１２は、バリが多い場合は、上記の通り、バリを除去する仕上げ加工を必要とするが、それ以外の後加工なしで所望の寸法にすることができる。
【００３２】
＜ヒートプレス試験＞
外径２４．８ｍｍ、肉厚（径方向の厚み）１．８ｍｍ、高さ（軸方向の厚み）２．３ｍ
ｍの角リング１１に対して、設計上、径方向の長さ１．０ｍｍ，軸方向の長さ０．３ｍｍの肉抜き部を上下に作ることで、上記のように断面形状をＴ字形状とするヒートプレス試験を行った。より具体的には、１６トンプレスで５．２トンの荷重をかけ、各リング１１を２７％圧縮する。この場合、角リング１１のＴ字断面部が受ける面圧は４０ＭＰａになる。
【００３３】
ヒートプレス試験として、室温、型温度１００℃、型温度２００℃の温度条件において、それぞれ、１０秒、３０秒、６０秒間のヒートプレスを行うことで得られた製品１２の形状寸法について評価を行った。
【００３４】
その結果、室温においてヒートプレスを行ったものについては、加工時間に関係なく、多少塑性変形しているものの、弾性復元性が高く、所望の形状にすることはできなかった。また、型温度１００℃の条件下においてヒートプレスを行ったものについても、加工時間に関係なく、十分に所望の形状にすることはできなかった。これに対して、型温度２００℃の条件下においてヒートプレスを行ったものについては、１０秒間，３０秒間、６０秒間のいずれの場合も、十分に所望の形状にすることができた。
【００３５】
また、ヒートプレス後に室温に製品１２を放置した状態では、形状寸法に関して経時的に殆ど変化しないことも確認できた。更に、外径寸法精度について、ヒートプレス前と２００℃のヒートプレス後について、１０個のサンプルにより寸法のバラツキレンジＲについて測定したところ、前者がＲ＝０．０３９ｍｍに対して、後者がＲ＝０．０３１ｍｍであった。また、高さ寸法精度については、前者がＲ＝０．０２５ｍｍに対して、後者がＲ＝０．０１９ｍｍであった。これらのことからも、ヒートプレスを行うことによって、寸法精度が高まることが分かる。なお、バラツキレンジＲとは、複数個のサンプルの測定結果において、最大値から最小値を引いた値である。
【００３６】
また、製品１２の使用環境が高温の場合に、塑性変形時の残留応力等の影響により、その形状寸法が変化してしまう可能性も考えられるため、１８０℃、２００℃のそれぞれの環境下で２４時間放置した場合の形状寸法の変化についても試験を行った。その結果、１８０℃と２００℃の場合には、製品１２の外径寸法の変化量が公差の１／５程度であった。この結果から、使用環境がヒートプレス時の加熱温度よりも低ければ、すなわち、ヒートプレス時の加熱温度を、製品１２の使用環境温度よりも高く設定しておけば、製品使用時における製品１２の寸法変化を抑制することができることを確認できた。
【００３７】
なお、ヒートプレスによって、製品１２の外径寸法及び高さ寸法が僅かに収縮することが分かったが、収縮率を見込んで型寸法を設計することによって、所望の寸法に成形することが可能である。
【００３８】
＜本実施例に係るＰＴＦＥ製の製品の製造方法の優れた点＞
本実施例に係る製造方法によれば、中間製品１０を複数の角リング１１に分割する際には削り代が生じない。そして、角リング１１を、その構成材料が流動する状態になるようにヒートプレスするため、各部位の寸法出しを行うために必要な切削加工は最小限に抑えることができる。以上のことから、無駄な材料の量を抑制でき、歩留まりを向上させることができる。また、歩留まり向上と切削加工の工数削減によりコストを削減することができ、工数削減により、生産性を向上させることもできる。
【００３９】
また、本実施例においては、メス２００を用いて、中間製品１０に対して突切り加工を行うため、当該加工により得られた角リング１１は、歪んでしまっている可能性がある。しかし、この角リング１１に対して、その後、ヒートプレスを行って製品１２を製造するので、歪みは解消される。また、ヒートプレスに用いる型の面粗さを小さくすることで、
製品１２の面粗さを小さくすることができる。
【００４０】
また、角リング１１をヒートプレスすることによって製品１２を製造することから、角リング１１及び中間製品１０の寸法精度はそれほど要求されない。
【００４１】
更に、ヒートプレス工程における加熱温度を、製品１２の使用環境温度よりも高く設定することによって、製品使用時における製品１２の寸法変化を抑制することができる。
【００４２】
＜その他＞
上記の実施例においては、断面形状がＴ字形状で平面形状が円形の製品１２を製造する場合を示したが、ヒートプレスに用いる型の形状を変更することで様々な形状の製品を製造することができる。例えば、角リング１１の内周端縁や外周端縁にＣ面やＲ面などの面取りを設ける場合にもヒートプレスによる加工が可能である。また、角リング１１の側面（平面部分）にスリットを設ける場合にもヒートプレスによる加工が可能である。また、平面形状についても、円形には限られず、楕円形や多角形にすることもできる。この場合、中間製品について、楕円形の筒や多角形の筒となるようにすればよい。
【符号の説明】
【００４３】
１０  中間製品
１１  角リング
１２  製品
１００  圧縮成形機
１０１  中子
１０２  外型
１０２ａ  挿通孔
１０３  パンチ
１０４  座金
２００  メス
３００  金型
３０１  離型型
３０２  下型
３０２ａ  円筒部
３０２ｂ  底板部
３０２ｃ  挿通孔
３０３  上型
３０４  治具
３０５  治具
Ｃ  キャビティ
Ｓ  空間部
【図１】
2012011646.tif 000003
【図２】
2012011646.tif 000004
【図３】
2012011646.tif 000005